(57)【要約】【課題】表面の濡れ性及び接着性を改善したポリベンザゾ−ルポリマー成形体（フィルムや繊維、等）を提供する。【解決手段】ポリベンザゾ−ル成形体表面にプラズマ重合法等により、カルボキシル基を５％以上有するグラフト層を付与することにより厚さ１ｍｍ以下のフィルムや繊維などの成形体を得ることができる。【特許請求の範囲】
【請求項１】
表面にカルボキシル基を有するグラフト層を有するポリベンザゾールポリマー成形体。
【請求項２】
成形体が厚さ１ｍｍ以下のフィルム状であることを特徴とする請求項１に記載のポリベンザゾールポリマー成形体。
【請求項３】
成形体が繊維であることを特徴とする請求項１に記載のポリベンザゾールポリマー成形体。
【請求項４】
表面被膜をプラズマ重合法により製膜してなることを特徴とする請求項１に記載のポリベンザゾールポリマー成形体。
【請求項５】
表面のカルボキシル基濃度が５％以上であることを特徴とする請求項１に記載のポリベンザゾールポリマーポリマー成形体。
【発明の詳細な説明】
【０００１】
【発明の属する技術分野】
本発明は表面の濡れ性及び接着性を改善したポリベンザゾ−ルポリマー成形体を製造する技術に関する。
【０００２】
【従来の技術】
剛直高分子の溶液いわゆる液晶性高分子は流動方向に分子鎖が配向しやすく、一旦配向すると分子鎖がランダムな向きに変わるまでの時間が長くかかるといった性質から高度に配向した高強度・高弾性率成形体を製造することができる。さらに、剛直性ポリマーはガラス転移温度が高いために耐熱性成形体を得ることができる。
【０００３】
剛直性高分子とりわけポリベンザゾールポリマーは、メタンスルホン酸やポリ燐酸といった限られた鉱酸にしか溶解しない。従来このようなポリマーは特開昭６３−２１０１３８号公報の実施例に記述されているような２％以下の鉱酸低濃度溶液か１４％以上の鉱酸高濃度溶液かのいずれかから成形されるのが一般的である。ポリベンザゾール単体の繊維やフィルムに加工する場合、ＵＳＰ５５５２２２１号公報およびＵＳＰ５３６７０４２号公報に記載されているような高濃度の液晶ドープから成形される。
【０００４】
いずれの手法にせよ、ポリベンザゾ−ルポリマー成型体は耐熱性に優れるだけでなく、高強度・高弾性率を有する。ポリベンザゾ−ル成形体のこのような特徴を生かし、様々な機能剤との複合による高機能複合体の検討が行われてきた。しかし、ポリベンザゾ−ル成形体表面は接着性が非常に悪く、他の機能性樹脂によるコーティング、他樹脂との複合化に難点があった。そのため、様々な表面処理法によりポリベンザゾ−ル成形体の接着性の向上を試みる検討がなされてきた。例えば、特開平７−１０２４７３ではポリベンザゾ−ル繊維にコロナ放電処理を行なうことで接着性を向上させる方法が提案されている。
【０００５】
【発明が解決しようとする課題】
しかしながら特開平７−１０２４７３号公報において接着性の向上は達成されているものの、劇的な向上とまでは言えず、満足のいくものではなかった。本発明では充分に高い接着性を有するポリベンザゾ−ル成形体及びその製造方法を提供することを目的とする。
【０００６】
【課題を解決するための手段】
本発明者らは、上記課題を解決するため、鋭意研究した結果、遂に本発明を完成するに至った。即ち本発明は、下記の構成からなる。
１．表面にカルボキシル基を有するグラフト層を有するポリベンザゾールポリマー成形体。
２．成形体が厚さ１ｍｍ以下のフィルム状であることを特徴とする上記第１に記載のポリベンザゾールポリマー成形体。
３．成形体が繊維であることを特徴とする上記第１に記載のポリベンザゾールポリマー成形体。
４．表面被膜をプラズマ重合法により製膜してなることを特徴とする上記第１に記載のポリベンザゾールポリマー成形体。
５．表面のカルボキシル基濃度が５％以上であることを特徴とする上記第１に記載のポリベンザゾールポリマーポリマー成形体。
即ち、ポリベンザゾ−ル成形体表面に人為的にカルボキシル基を含むグラフト層を結合させ、表面にカルボキシル基が高濃度に存在する被膜を作り、ポリベンザゾ−ル成形体表面の濡れ性及び接着性を改善させたものである。すなわち本発明は、表面にカルボキシル基を有するグラフト層を有するポリベンザゾールポリマー成形体を与えることである。
【０００７】
次に本発明における高濃度のカルボキシル基を有した被膜を形成していることを特徴とするポリベンザゾールポリマー成形体の製造方法の一例をあげる。ポリベンザゾールポリマー成形体に重合性モノマー気相中で放電グラフト処理を施し、表面に高濃度のカルボキシル基を有した被膜を形成させることができる。被膜の作成法としてはプラズマにより生成させる方法以外に電子線、γ線などの放射線グラフト重合法でも可能である。また、ポリベンザゾールポリマーポリマー表面にラジカルを生成させた後に選択されたモノマーを接触させる後重合法でも、モノマーに接触させた状態でラジカルを生成させる同時重合法のどちらでもよい。
【０００８】
前記構成においては、重合性モノマーが二重結合を有するラジカル重合性モノマーでありかつカルボキシル基又はカルボキシレート基をモノマー構造中に存在することが好ましい。例えば、ラジカル重合性モノマーがアクリル酸、メタクリル酸、アクリル酸エステル、メタクリル酸エステル、アクリル酸塩、メタクリル酸塩、アクリル酸アミン及びメタクリル酸アミンなどが挙げられる。
【０００９】
本発明におけるポリベンザゾ−ル成形体のポリマー構造に含まれる構造単位としては、好ましくはライオトロピック液晶ポリマーから選択される。モノマー単位は構造式（ａ）〜（ｈ）に記載されているモノマー単位からなり、さらに好ましくは、本質的に構造式（ａ）〜（ｃ）から選択されたモノマー単位からなる。
【００１０】
【化１】
2004067823.tif 000002
【００１１】
これらの剛直性高分子の溶液から既述の成形法により成形体を作製し、前記プラズマグラフト重合等を使用し、表面に高濃度のカルボキシル基を有した被膜を形成させる。
【００１２】
次に、前記プラズマグラフト重合の具体例としては通常周波数１０〜３０ＭＨｚ、出力１〜１０００Ｗでの放電雰囲気中にポリベンザゾール成形体を設置し、二重結合を有するラジカル重合性モノマーを導入し、グラフト重合する。
【００１３】
【実施例】
以下、実施例を用いて本発明を具体的に説明する。
（フィルム状試料の接着力評価法）
フィルム状試料の接着力の評価に関しては下記のように行った。試料を幅３ｍｍの試験片とし、２枚用意する。一枚の試験片にエポキシ系接着剤（昭和高分子株式会社　アラルダイドラピッド）を塗布し、この塗付面にもう一方の試験片を張り合わせ、常温で２４時間硬化させた。次に２０℃湿度６５％の環境下において、１８０度ピール剥離を実施し、剥離に必要な力を接着力と定義し、接着力を評価した。
【００１４】
（繊維試料の接着性の評価方法）
接着性の評価は層間せん断強度（ＩＬＳＳ）測定を実施した。繊維試料の接着性評価用の試験片は、エポキシ樹脂を用いて作製した。即ち、油化シェル社製エポン９１０２Ａ、エポン９１０２Ｂ、エポン９１０２Ｃを、それぞれ１００／７６／１の重量比で混合した樹脂に該繊維を含浸し、１３５℃で１．５時間硬化させ、厚さ３ｍｍ、幅６ｍｍ、長さ１８ｍｍの一方向補強複合材の試験片を作成した。なお、繊維の試験片全体に占める割合（Ｖｆ）は５０％に調整した。この試験片を、支点間距離１２ｍｍ（１／ｈ＝４）、クロスヘッド速度１ｍｍ／分の条件でせん断応力Ｐ（ｋｇ）と試験片断面積Ａ（ｍｍ２）からＩＬＳＳ値＝３Ｐ／４Ａ（ｋｇ／ｍｍ２）を算出し、繊維試料の接着性の指標とした。
【００１５】
（カルボキシル基濃度の評価法）
次に表面のカルボキシル基濃度の評価法について説明する。評価には光電子分光ＥＳＣＡ測定を用いた。カルボキシル基の定量評価のため、気相ラベル化法を用いた。具体的にはカルボキシル基をトリフルオロエタノールでラべリングし、ＥＳＣＡ測定によりＣ１ｓスペクトル測定を実施した。（Ｃ．Ｎ．ＲｅｉｌｌｅｙらによるＡｎａｌ．Ｃｈｅｍ．，５３，６６５（１９８１）などがある。）本法ではカルボキシル基由来のＣ１ｓピークに大きなケミカルシフトが生じ、容易にカルボキシル基量の評価が可能となる。また本分析においては、ＥＳＣＡで評価される表面炭素元素中のカルボキシル基を形成する炭素の分率をカルボキシル基濃度とした。ＥＳＣＡ装置はＰＨＩ５８００、Ｘ線はＡｌ２ｍｍモノクロＸ線源を使用した。
【００１６】
（接触角の評価法）
フィルム状試料に関しては濡れ性の改善の有無を検討するために接触角測定を行なった。接触角測定について説明する。接触角測定には協和界面科学株式会社製の接触角計ＣＡ−Ｘ型を使用した。液滴には水滴を使用し、水滴を試料表面に接触させた後、２０秒以内に接触角評価を行ない、評価結果とした。
【００１７】
（実施例１）
厚さ約１２μｍのポリベンザゾ−ルフィルムをチャンバー内に設置し、チャンバー内圧力を３×１０−３ｍｂａｒとした。その後、アクリル酸モノマーを１．０ｃｍ３／ｍｉｎ一定の流量でチャンバー内に導入し、周波数１３．５６ＭＨｚ，出力０．５Ｗでポリベンザゾ−ルフィルム表面にプラズマ重合を施した。重合は２０分間行なった。プラズマ重合終了後、表面に発生したラジカルを減衰させるため、チャンバー内モノマー雰囲気下で６時間放置した。処理した試料のカルボキシル基濃度、接着力及び接触角測定結果は表１に記載した。
【００１８】
（実施例２）
導入するモノマーをアクリル酸とヘキサンをモル比７５／２５とした以外は実施例１と同様とした。処理した試料のカルボキシル基濃度、接着力及び接触角測定結果は表１に記載した。
【００１９】
（実施例３）
プラズマ重合時の出力を１０Ｗとした以外は実施例１と同様とした。処理した試料のカルボキシル基濃度、接着力及び接触角測定結果は表１に記載した。
【００２０】
（実施例４）
試料を市販品であるポリベンザゾ−ル繊維（ＺＹＬＯＮ　ＡＳ　東洋紡績株式会社製）とした以外は実施例１と同様とした。処理した試料のカルボキシル基濃度、接着性評価結果は表２に記載した。
【００２１】
（比較例１）
実施例１で使用したポリベンザゾ−ルフィルムを何の処理も施さず、カルボキシル基濃度、接着力及び接触角測定を行なった。結果は表１に記載した。
【００２２】
（比較例２）
グラフトチャンバー内にモノマーを導入する代わりにＡｒガスを同流量で導入させた以外は実施例１と同様とした。処理した試料のカルボキシル基濃度、接着力及び接触角測定結果は表１に記載した。
【００２３】
（比較例３）
市販品であるポリベンザゾ−ル繊維（ＺＹＬＯＮ　ＡＳ　東洋紡績株式会社製）を何の処理も施さず、カルボキシル基濃度及び接着性測定を行なった。結果は表２に記載した。
【００２４】
【表１】
2004067823.tif 000003
【００２５】
【表２】
2004067823.tif 000004
【００２６】
表１及び表２から明らかなように、比較例のポリベンザゾールポリマー成形体ではカルボキシル基量がＥＳＣＡ測定において有意な量である１％以下であることから、表面にカルボキシル基を有する層は存在しない。そのため、接着性が悪いことが明らかである。一方、本発明の実施例のポリベンザゾールポリマー成形体は表面に明らかにカルボキシル基を多量に含んだ層を有しており、濡れ性のみならず、接着性の著しい改善が達成された。
【００２７】
【発明の効果】
以上のように本発明のポリベンザゾール成形体によれば、ポリベンザゾール表面にカルボキシル基を有するグラフト層を設けることにより、ポリベンザゾール成形体に十分な濡れ性及び接着性を付与することができる。